(57)【要約】  本発明は、２，４’−ジフェニルメタンジイソシアネートを２０質量％以上含有するジフェニルメタンジイソシアネート（ａ）と、平均官能基数が２〜３でオキシエチレン基含有率が５０〜１００質量％であるポリエーテルポリオール（ｂ）との反応により得られるプレポリマー、及び、減粘剤（ｃ）を含むジフェニルメタンジイソシアネートプレポリマー（Ａ）を含有する有機ポリイソシアネート組成物であって、ジフェニルメタンジイソシアネートプレポリマー（Ａ）に含まれる減粘剤（ｃ）の含有率が１０〜２７質量％の範囲にあり、ジフェニルメタンジイソシアネートプレポリマー（Ａ）のイソシアネート基含有率が１．０〜２．５質量％の範囲にあり、粘度が２５℃で１０００〜３０００ｍＰａ・ｓの範囲にある、鋼矢板継手部止水材用途の湿気硬化型有機ポリイソシアネート組成物に関する。【特許請求の範囲】
【請求項１】
ジフェニルメタンジイソシアネートプレポリマー（Ａ）を含有する有機ポリイソシアネート組成物であって、
前記ジフェニルメタンジイソシアネートプレポリマー（Ａ）は、２，４’−ジフェニルメタンジイソシアネートを２０質量％以上含有するジフェニルメタンジイソシアネート（ａ）と、平均官能基数が２〜３でオキシエチレン基含有率が５０〜１００質量％であるポリエーテルポリオール（ｂ）との反応により得られるプレポリマー、及び、減粘剤（ｃ）を含み、
前記ジフェニルメタンジイソシアネートプレポリマー（Ａ）に含まれる減粘剤（ｃ）の含有率が、１０〜２７質量％の範囲にあり、
前記ジフェニルメタンジイソシアネートプレポリマー（Ａ）のイソシアネート基含有率が、１．０〜２．５質量％の範囲にあり、
前記ジフェニルメタンジイソシアネートプレポリマー（Ａ）の粘度が、２５℃で１０００〜３０００ｍＰａ・ｓの範囲にある、鋼矢板継手部止水材用途の湿気硬化型有機ポリイソシアネート組成物。
【請求項２】
前記ポリエーテルポリオール（ｂ）が、平均官能基数２でオキシエチレン基含有率が５０〜１００質量％であるポリエーテルポリオール（ｂ１）と、平均官能基数が３でオキシエチレン基含有率が５０〜１００質量％であるポリエーテルポリオール（ｂ２）との混合物からなる、請求項１に記載の有機ポリイソシアネート組成物。
【請求項３】
前記減粘剤（ｃ）が、アジピン酸ジブチル又はアジピン酸ジイソブチルである、請求項１又は２に記載の有機ポリイソシアネート組成物。
【請求項４】
請求項１〜３のいずれか一項に記載の有機ポリイソシアネート組成物を含有する、水膨張性止水材。
【発明の詳細な説明】
【技術分野】
【０００１】
本発明は、水膨張性ポリウレタン樹脂止水材に関するものであり、更に詳しくは、鋼矢板継手部に用いる湿気硬化型の水膨張性ポリウレタン樹脂止水材に関するものである。
【背景技術】
【０００２】
水膨張性ポリウレタン樹脂止水材には、１液タイプと２液タイプとがある。１液タイプの湿気硬化型水膨張性ポリウレタン樹脂止水材は、鋼矢板用途の止水材、土木建築用途の目地材又はコーキング材、コンクリート止水材等に広く用いられている。【０００３】
鋼矢板用途の止水材は、鋼矢板継手部に湿気硬化型有機ポリイソシアネート組成物を作業現場で流し込み施工される点に特徴がある。特許文献１〜６には、有機ポリイソシアネート組成物の構成成分であるイソシアネート基末端プレポリマーとして低粘度のものが用いられ、イソシアネート基末端プレポリマーを調製する有機イソシアネートとして、トリレンジイソシアネート、脂肪族イソシアネート又は脂環族イソシアネートを使用することが開示されている。【０００４】
水膨張性コーキング材は、湿気硬化型有機ポリイソシアネート組成物と鉱物質充填剤を混合しペースト状で用いられる点に特徴がある。特許文献７〜９には、有機ポリイソシアネート組成物の構成成分であるイソシアネート基末端プレポリマーとして高粘度のものが用いられ、イソシアネート基末端プレポリマーを調製する有機イソシアネートとして、ジフェニルメタンジイソシアネートを使用することが開示されている。【０００５】
コンクリート止水材は、低粘度の１液タイプ湿気硬化型有機ポリイソシアネート組成物をコンクリートの亀裂部分に注入し、残存する水との反応による発泡で狭い空隙に浸透させ止水させる点に特徴がある。特許文献１０〜１２には、有機ポリイソシアネート組成物の構成成分であるイソシアネート基末端プレポリマーとして、イソシアネート基含有率が高く、非常に低粘度のものが用いられ、イソシアネート基末端プレポリマーを調製する有機イソシアネートとして、ジフェニルメタンジジイソシアネート又はポリメチレンポリフェニルポリイソシアネートを使用することが開示されている。【０００６】
湿気硬化型水膨張性止水材と一口にいっても、上記に記載したように止水材の用途によって求められる特性は異なっている。鋼矢板継手部に用いられる止水材においては、発泡が起こらないようなイソシアネート含有率の低い、作業現場での施工に適した低粘度の有機ポリイソシアネート組成物が必要である。
【先行技術文献】
【特許文献】
【０００７】
【特許文献１】特公昭５３−３８７５０号公報
【特許文献２】特開昭５９−１６６５６７号公報
【特許文献３】特公平４−８９号公報
【特許文献４】特開平５−２３０１６４号公報
【特許文献５】特開２００４−２７７７０７号公報
【特許文献６】特開２００６−３０７０３５号公報
【特許文献７】特開平６−０５６９５５号公報
【特許文献８】特開平８−３１９４１４号公報
【特許文献９】特開平１０−１４０００１号公報
【特許文献１０】特開２００１−３２９１６３号公報
【特許文献１１】特開２００２−３８２１号公報
【特許文献１２】特開２００２−３０２６６６号公報
【発明の概要】
【発明が解決しようとする課題】
【０００８】
鋼矢板継手部への止水材施工は、止水現場に搬入された鋼矢板の継手部に湿気硬化型有機ポリイソシアネート組成物を流し込み施工し、湿気により硬化させることにより行われる。止水施工された鋼矢板は止水が必要とされる箇所に打ち込まれて設置されるが、鋼矢板打ち込み作業時の摩擦による発熱で湿気硬化型水膨張性止水材が劣化する恐れがあり、耐熱性に優れた止水材が望まれている。【０００９】
２液タイプの水膨張性止水材は、耐熱性を上げることに効果があり、ポリイソシアネート基を含有する主剤と活性水素基を含有する硬化剤とを組み合わせて使用されている。しかし、２液タイプの止水材の場合、主剤と硬化剤とを配合した後の可使時間が制約され、工事現場において頻繁に起こる突発的な作業工程の変更や遅延への対応には限界がある。また、２液タイプの止水材は従来の１液タイプの止水材と比べ耐熱性に優れるが、施工現場において使用前の計量及び混合工程を必要とし、配合間違いや不十分な攪拌により均一に混合されない場合は、止水材として十分な性能が発揮できず止水性能が低下するという問題がある。このため、耐熱性に優れた１液タイプの湿気硬化型水膨張性止水材が必要とされている。【００１０】
本発明の目的は、耐熱性の良好な湿気硬化型水膨張性止水材及びその成形材料としての湿気硬化型有機ポリイソシアネート組成物を提供することにある。
【課題を解決するための手段】
【００１１】
本発明は、鋼矢板継手部に用いる１液タイプの湿気硬化型水膨張性止水材に関するものである。本発明者らは、鋼矢板用途の耐熱性に優れた湿気硬化型水膨張性止水材を開発するにあたり、有機イソシアネートとしてジフェニルメタンジイソシアネート（以下、モノメリックＭＤＩと略す）に注目して、湿気硬化型有機ポリイソシアネート組成物の開発を試みている。【００１２】
鋼矢板止水材用途で使用する湿気硬化型有機ポリイソシアネート組成物は、作業現場での流し込み施工で使用することから、室温付近での粘度が比較的低い粘度範囲であることが必要である。特許文献１〜６には、イソシアネート末端プレポリマーを減粘剤で希釈すると共に、イソシアネート末端プレポリマーに使う有機イソシアネートとして、低粘度になりやすいトリレンジイソシアネート（以下、ＴＤＩと略す）、脂肪族イソシアネート又は脂環族イソシアネートが使われている。有機イソシアネートとしてモノメリックＭＤＩを使用した場合、得られるイソシアネート末端プレポリマーが高粘度になり、工事現場で行う流し込み施工に適さないためである。特許文献１〜６の実施例でも、有機イソシアネートとしてモノメリックＭＤＩを単独で使用している例は見当たらない。減粘剤を多量に添加して低粘度化する方法もあるが、成形後の止水材からの減粘剤のブリードや材料強度の低下が避けられないことから、実用化されていないのが実情である。【００１３】
作業現場で施工する際に使用する湿気硬化型有機ポリイソシアネート組成物は、イソシアネート末端プレポリマー中に有機イソシアネートがモノマーとして残存する場合、モノマーに起因する臭気や安全衛生面が問題となることがあるため、配慮が必要である。この点に関し、４，４’−ＭＤＩの２５℃における蒸気圧は６．７×１０−４Ｐａであり、ＴＤＩ−８０の２０℃における蒸気圧１．４Ｐａ及びＨＤＩの２５℃における蒸気圧７Ｐａに比べて非常に低い値である。したがって、作業現場での臭気や安全衛生面においてはモノメリックＭＤＩの使用が望まれる。【００１４】
本発明者らは、有機イソシアネートとしてモノメリックＭＤＩを使用し、上記の特性を満足する耐熱性に優れた、鋼矢板継手部用途の湿気硬化型有機ポリイソシアネート組成物について鋭意検討した結果、本発明に到達している。【００１５】
本発明は、以下に示す（１）から（４）に記載するものである。
（１）ジフェニルメタンジイソシアネートプレポリマー（Ａ）を用いる鋼矢板継手部止水材用途の湿気硬化型有機ポリイソシアネート組成物であって、ジフェニルメタンジイソシアネートプレポリマー（Ａ）は、２，４’−ジフェニルメタンジイソシアネート含有率が２０質量％以上であるジフェニルメタンジイソシアネート（ａ）と、平均官能基数が２〜３でオキシエチレン基含有率が５０〜１００質量％であるポリエーテルポリオール（ｂ）と、減粘剤（ｃ）とからなり、ジフェニルメタンジイソシアネートプレポリマー（Ａ）に含まれる減粘剤（ｃ）の含有率が１０〜２７質量％の範囲にあり、ジフェニルメタンジイソシアネートプレポリマー（Ａ））のイソシアネート基含有率が１．０〜２．５％の範囲にあり、２５℃におけるジフェニルメタンジイソシアネートプレポリマー（Ａ）の粘度が１０００〜３０００ｍＰａ・ｓの範囲にあること、を特徴とする鋼矢板継手部止水材用途の湿気硬化型有機ポリイソシアネート組成物。
すなわち、本発明の湿気硬化型有機ポリイソシアネート組成物は、ジフェニルメタンジイソシアネートプレポリマー（Ａ）を含有し、ジフェニルメタンジイソシアネートプレポリマー（Ａ）は、２，４’−ジフェニルメタンジイソシアネートを２０質量％以上含有するジフェニルメタンジイソシアネート（ａ）と、平均官能基数が２〜３でオキシエチレン基含有率が５０〜１００質量％であるポリエーテルポリオール（ｂ）との反応により得られるプレポリマー、及び、減粘剤（ｃ）を含み、ジフェニルメタンジイソシアネートプレポリマー（Ａ）に含まれる減粘剤（ｃ）の含有率が１０〜２７質量％の範囲にあり、ジフェニルメタンジイソシアネートプレポリマー（Ａ）のイソシアネート基含有率が１．０〜２．５質量％の範囲にあり、ジフェニルメタンジイソシアネートプレポリマー（Ａ）の粘度が２５℃で１０００〜３０００ｍＰａ・ｓの範囲にある。
（２）前記ポリエーテルポリオール（ｂ）が、平均官能基数２でオキシエチレン基含有率が５０〜１００質量％であるポリエーテルポリオール（ｂ１）と、平均官能基数が３でオキシエチレン基含有率が５０〜１００質量％であるポリエーテルポリオール（ｂ２）の混合物からなること、を特徴とする（１）に記載の湿気硬化型有機ポリイソシアネート組成物。
すなわち、上記有機ポリイソシアネート組成物において、ポリエーテルポリオール（ｂ）が、平均官能基数２でオキシエチレン基含有率が５０〜１００質量％であるポリエーテルポリオール（ｂ１）と、平均官能基数が３でオキシエチレン基含有率が５０〜１００質量％であるポリエーテルポリオール（ｂ２）との混合物からなることが好ましい。
（３）減粘剤（ｃ）がアジピン酸ジブチル又はアジピン酸ジイソブチルであること、を特徴とする（１）又は（２）に記載の湿気硬化型有機ポリイソシアネート組成物。
（４）上記（１）〜（３）に記載の有機ポリイソシアネート組成物を含有する、水膨張性止水材。
【発明の効果】
【００１６】
本発明により得られる湿気硬化型の水膨張性止水材は、鋼矢板用途の従来技術では使用されていないモノメリックＭＤＩを使用しており、優れた耐熱性と機械物性を有している。また、成形に使用する湿気硬化型有機ポリイソシアネート組成物は、作業現場での施工性、臭気・安全衛生の面で優れたものである。
【発明を実施するための形態】
【００１７】
本発明を更に詳細に説明する。
【００１８】
本実施形態の有機ポリイソシアネート組成物は、ジフェニルメタンジイソシアネートプレポリマー（Ａ）を含有する。該ジフェニルメタンジイソシアネートプレポリマー（Ａ）は、２，４’−ジフェニルメタンジイソシアネートを２０質量％以上含有するジフェニルメタンジイソシアネート（ａ）と、平均官能基数が２〜３でオキシエチレン基含有率が５０〜１００質量％であるポリエーテルポリオール（ｂ）との反応により得られるプレポリマー、及び、減粘剤（ｃ）を含む。
【００１９】
モノメリックＭＤＩは、２，２’−ジフェニルメタンジイソシアネート（以下、２，２’−ＭＤＩと略す）、２，４’−ジフェニルメタンジイソシアネート（以下、２，４’−ＭＤＩと略す）、４，４’−ジフェニルメタンジイソシアネート（以下、４，４’−ＭＤＩと略す）の３種類の異性体から構成されている。本実施形態に係る２、４’−ＭＤＩ含有率が２０質量％以上であるジフェニルメタンジイソシアネート（ａ）とは、モノメリックＭＤＩ中の２，４’−ＭＤＩの含有率が２０質量％以上であることをいう。それ以外の成分としては、４，４’−ＭＤＩ及び少量の２，２’−ＭＤＩが含まれる。なお、工業生産されるモノメリックＭＤＩ中の２，２’−ＭＤＩの含有率は通常３質量％以下である。モノメリックＭＤＩ中の２，２’−ＭＤＩ、２，４’−ＭＤＩ及び４，４’−ＭＤＩの含有比率は、通常知られているガスクロマトグラフィーにより測定する事ができる。
【００２０】
ジフェニルメタンジイソシアネートプレポリマー（Ａ）（以下、ＭＤＩプレポリマー（Ａ）と略す）の成分である有機イソシアネートは、２，４’−ＭＤＩを２０質量％以上含有し、４，４’−ＭＤＩ及び２，２’−ＭＤＩを更に含有していてもよい。また、２，４’−ＭＤＩを２０質量％以上含むモノメリックＭＤＩとして、カルボジイミド変性ＭＤＩを加えたものを使用してもよい。モノメリックＭＤＩがカルボジイミド変性ＭＤＩを含有する場合、モノメリックＭＤＩとカルボジイミド変性ＭＤＩとの割合は１００：０〜７０：３０の範囲がＭＤＩプレポリマー（Ａ）の粘度の面から好ましい。モノメリックＭＤＩにカルボジイミド変性ＭＤＩを加えることにより得られる水膨張性止水材の耐熱性は、より向上する。
【００２１】
また、ＭＤＩプレポリマー（Ａ）には、カルボジイミド変性ＭＤＩ、ポリメリックＭＤＩ等を添加してもよく、その場合、混合物のイソシアネート基含有率（以下、ＮＣＯ基含有率という）は１．０〜２．５質量％であることが望ましい。
【００２２】
ＭＤＩプレポリマー（Ａ）に用いられるポリエーテルポリオール（ｂ）は、平均官能基数が２〜３であり、オキシエチレン基の含有率が５０〜１００質量％であるポリエーテルポリオール、又は、２種以上のポリエーテルポリオールを混合した場合の平均官能基数が２〜３であり、オキシエチレン基の含有率が５０〜１００質量％であるポリエーテルポリオールである。これにより、親水性の優れたＭＤＩプレポリマー（Ａ）を得ることが可能となる。オキシエチレン基の割合が５０質量％未満だと十分な水膨張性が得られないという問題がある。また、ポリエーテルポリオールの数平均分子量は２００〜８０００であることが好ましく、１０００〜６０００であることがより好ましい。ポリエーテルポリオール（ｂ）は、オキシエチレン基と共に、炭素数３〜４のオキシアルキレン基を含有してもよい。
【００２３】
上記ポリエーテルポリオールとしては、一般式Ｒ［−（ＯＲ１）ｎＯＨ］ｍで表されるポリエーテルポリオールが好ましい。上記ポリエーテルポリオールは、一種を単独で又は二種以上を混合して用いることができる。なお、上記一般式において、Ｒは多価アルコールの残基、（ＯＲ１）ｎはオキシエチレン基又はオキシエチレン基と炭素数３〜４のオキシアルキレン基とからなるポリオキシアルキレン鎖、ｎはオキシアルキレン基の重合度を示す数であり、ポリエーテルポリオールの数平均分子量が２００〜８０００となるのに相当する数、ｍは２〜８の数を示す。
【００２４】
上記多価アルコールとしては、例えば二価アルコール（エチレングリコール、プロピレングリコール等）、三価アルコール（グリセリン、トリメチロールプロパン等）、四価アルコール（エリスリトール、ペンタエリスリトール等）、五価アルコール（アラビット、キシリット等）、六価アルコール（ソルビット、マンニッヒ等）等がある。なお、多価アルコールの残基Ｒとは、上記多価アルコールから水酸基を除いた部分を意味する。
【００２５】
上記ポリエーテルポリオール（ｂ）は、平均官能基数が２でオキシエチレン基含有率が５０〜１００質量％であるポリエーテルポリオール（ｂ１）と、平均官能基数が３でオキシエチレン基含有率が５０〜１００質量％であるポリエーテルポリオール（ｂ２）からなることが、ＭＤＩプレポリマー（Ａ）の粘度及びできあがる止水材の物性の観点から好ましい。
【００２６】
上記（ｂ１）と（ｂ２）との使用割合は特に限定されないが、（ｂ１）と（ｂ２）の質量比が２：１〜４０：１であることが好ましい。（ｂ１）２質量部に対して（ｂ２）が１質量部以上であると、得られる止水材の粘度が高くなって作業性が悪くなる恐れがあり、（ｂ１）４０質量部に対して（ｂ２）が１質量部以下であると、架橋密度が低くなるため、止水材の強度が低下しやすくなる。
【００２７】
本実施形態に係るＭＤＩプレポリマー（Ａ）は、ポリエーテルポリオール（ｂ）と過剰のモル比のモノメリックＭＤＩ（ａ）との反応から得られ、予めモノメリックＭＤＩに減粘剤を添加しておく、又は、反応の終了したＭＤＩプレポリマー（Ａ）に減粘剤を添加することにより得られる。すなわち、ＭＤＩプレポリマー（Ａ）は、予め減粘剤（ｃ）を含有した混合物として製造することもできる。
【００２８】
本実施形態に係る減粘剤（ｃ）としては、フタル酸ジメチル、フタル酸ジエチル、フタル酸ジブチル、フタル酸ジヘキシル、フタル酸ジ−２−エチルヘキシル、フタル酸ジイソノニル、フタル酸ジイソデシル、フタル酸ブチルベンジル、アジピン酸ジエチル、アジピン酸ジブチル、アジピン酸ジイソブチル、アジピン酸ジヘキシル、アジピン酸ジ−２−エチルヘキシル、アジピン酸ジオクチル、アジピン酸ジイソノニル、アジピン酸ジイソデシル、アジピン酸ビス（ブチルジグリコール）、セバシン酸ジエチル、セバシン酸ジブチル、セバシン酸ジヘキシル、セバシン酸ジ−２−エチルヘキシル、マレイン酸ジメチル、マレイン酸ジエチル、マレイン酸ジブチル、マレイン酸ジヘキシル、マレイン酸ジ−２−エチルヘキシル、マレイン酸ジイソノニル、マレイン酸ジイソデシルなどのエステル化合物、リン酸トリブチル、リン酸トリ−２−エチルヘキシル、リン酸トリフェニル、リン酸トリクレジルなどのリン酸エステル化合物、１−フェニル−１−キシリルエタン、１−フェニル−１−エチルフェニルエタンなどの芳香族炭化水素化合物、γ−ブチロラクトンなどのラクトン類、石油樹脂（炭素原子数が８〜１０である芳香族炭化水素留分重合物）とスチリルキシレン等の混合物を挙げることができる。減粘剤（ｃ）として、この中の一種又は二種以上を組み合わせて使用することが可能である。この中で水膨張性止水材からの減粘剤のブリードが起きにくい点で、分子量が８０〜２６０の範囲にある減粘剤（ｃ）が好ましく、アジピン酸ジブチル又はアジピン酸ジイソブチルがより好ましい。
【００２９】
ＭＤＩプレポリマー（Ａ）に含まれる減粘剤（ｃ）の含有率は、ＭＤＩプレポリマー（Ａ）の全質量基準で１０〜２７質量％の範囲にあることが必要であり、１３〜２７質量％が好ましく、１５〜２７質量％がより好ましい。減粘剤の含有率が１０質量％未満ではＭＤＩプレポリマー（Ａ）の粘度が高くなり、減粘剤の含有率が２７質量％を超えると水膨張性止水材からの減粘剤のブリードが起こりやすく、また水で膨張した際の倍倍率が低くなるため鋼矢板の間隔を埋める事ができなくなる恐れがある。
【００３０】
ＭＤＩプレポリマー（Ａ）のＮＣＯ基含有率は１．０〜２．５質量％の範囲であることが必要であり、１．３〜２．５の範囲であることが好ましく、１．５〜２．５の範囲であることがより好ましい。ＮＣＯ基含有率が１．０質量％未満だと分子量が大きくなりすぎるか、または分子間力が強くなりすぎるため粘度が高くなり作業性が悪くなるといった問題がある。ＮＣＯ基含有率が２．５質量％を超えると、減粘剤がブリードしやすくなるとともに、水による体積膨張倍率が低下する。また、空気中の水分と反応するイソシアネート基が多いため炭酸ガスが多く発生し、硬化後に得られる止水材中に気泡が多くなるといった問題が出てくる。
【００３１】
ＭＤＩプレポリマー（Ａ）の粘度は、２５℃で１０００〜３０００ｍＰａ・ｓの範囲にあることが必要であり、１５００〜３０００ｍＰａ・ｓの範囲にあることが好ましく、１８００〜３０００ｍＰａ・ｓの範囲にあることがより好ましい。２５℃での粘度が１０００ｍＰａ・ｓ未満だと、作業現場で施工する際に液漏れが発生しやすくなり、２５℃での粘度が３０００ｍＰａ・ｓを超えると、作業現場での流し込み施工が難しくなる。
【００３２】
本実施形態の湿気硬化型有機ポリイソシアネート組成物には、鋼矢板継手部への流し込み施工現場において、流し込み施工作業前に減粘剤で希釈した硬化促進剤（触媒）を添加し、湿気硬化型有機ポリイソシアネート組成物の硬化を促進させることができる。使用できる硬化促進剤としては、ウレタン化反応を促進する通常の触媒であれば全て使用できる。硬化促進剤として、例えば、トリエチレンジアミン、ビス（Ｎ，Ｎ−ジメチル−２−アミノエチル）エーテル、Ｎ，Ｎ，Ｎ’，Ｎ’−テトラメチルヘキサメチレンジアミンなどの３級アミン及びそのカルボン酸塩、１−メチルイミダゾール、１，２−ジメチルイミダゾール、１−イソブチル−２−メチルイミダゾールなどの芳香族アミン及びそのカルボン酸塩、酢酸カリウム、オクチル酸カリウム、オクチル酸錫等のカルボン酸金属塩、ラウリン酸ジブチル錫等の有機金属化合物を挙げられる。この中の一種又は二種以上を組み合わせて使用することが可能である。硬化促進剤の使用量は、ＭＤＩプレポリマー（Ａ）１００質量部に対して好ましくは０．０１〜５質量部、更に好ましくは０．０２〜２質量部である。前記範囲より少ない場合は硬化時間の短縮効果が少なく、前記範囲より多い場合は配合後の硬化時間が短くなりすぎるため、作業に不具合が生じる恐れがある。
【００３３】
本実施形態の有機ポリイソシアネート組成物には、その他リン酸エステルなどの公知の安定剤、消泡剤などの添加剤も併用できる。安定剤を用いることで貯蔵安定性が良くなり、消泡剤を用いることで硬化後の止水材中の気泡が少なくなるため、止水材の強度が向上する効果がある。
【００３４】
本実施形態の有機ポリイソシアネート組成物は、耐熱性に優れており、鋼矢板継手部止水材として好適に用いることができる。すなわち、本実施形態の水膨張性止水材は、上述の有機ポリイソシアネート組成物を含有することを特徴とする。
【００３５】
鋼矢板継手部の水膨張性止水材に要求される特性としては、水による体積膨張率が止水性能を発揮するために重要である。鋼矢板継手部用止水材は作業現場での打ち込み作業において摩擦による熱を受けるため、水膨張性止水材を加熱虐待した後の体積膨張倍率が重視されており、体積膨張倍率が４倍以上であることが望ましい。止水材の耐久性の面から、水膨張後の引張強度及び伸び物性が高いことが好ましく、具体的には、引張強度が４Ｎ以上であり、伸び物性が１５０％以上であることが好ましく、２００％以上であることがより好ましい。環境の面からは止水材から減粘剤（ｃ）がブリードしないことが好ましい。
【実施例】
【００３６】
本発明を実施例に基づいて説明する。なお、実施例に記載の部及び％は特に断りのない限り質量によるものである。【００３７】
（合成例１：ＭＤＩプレポリマーＡ１）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）９３ｇ及び減粘剤ＤＩＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２７００ｍＰａ・ｓのＭＤＩプレポリマーＡ１を得た。【００３８】
以下、ＭＤＩプレポリマーＡ１〜Ａ１３のＮＣＯ基含有率はＪＩＳ  Ｋ１６０３−１に準じて、粘度は東機産業（株）製Ｂ型回転粘度計により測定した。【００３９】
（合成例２：ＭＤＩプレポリマーＡ２）
攪拌機、冷却管、窒素導入管、温度計を備えた反応器を窒素置換した後、この反応器に２，４’−ＭＤＩを９２質量％、４，４’−ＭＤＩを７質量％含有するモノメリックＭＤＩ（ＮＣＯ基含有率３３．５％、日本ポリウレタン工業（株）製）９３ｇ及び減粘剤ＤＩＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２０００ｍＰａ・ｓのＭＤＩプレポリマーＡ２を得た。【００４０】
（合成例３：ＭＤＩプレポリマーＡ３）
攪拌機、冷却管、窒素導入管、温度計を備えた反応器を窒素置換した後、この反応器に２，４’−ＭＤＩを７０質量％含有するモノメリックＭＤＩ（ＮＣＯ基含有率３３．５％、日本ポリウレタン工業（株）製）９３ｇ及び減粘剤ＤＩＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２４００ｍＰａ・ｓのＭＤＩプレポリマーＡ３を得た。【００４１】
（合成例４：ＭＤＩプレポリマーＡ４）
攪拌機、冷却管、窒素導入管、温度計を備えた反応器を窒素置換した後、この反応器に２，４’−ＭＤＩを３５質量％含有するモノメリックＭＤＩ（ＮＣＯ基含有率３３．５％、日本ポリウレタン工業（株）製）９３ｇ及び減粘剤ＤＩＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２８００ｍＰａ・ｓのＭＤＩプレポリマーＡ４を得た。【００４２】
（合成例５：ＭＤＩプレポリマーＡ５）
攪拌機、冷却管、窒素導入管、温度計を備えた反応器を窒素置換した後、この反応器に２，４’−ＭＤＩを２０質量％含有するモノメリックＭＤＩ（ＮＣＯ基含有率３３．５％、日本ポリウレタン工業（株）製）９３ｇ及び減粘剤ＤＩＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度３０００ｍＰａ・ｓのＭＤＩプレポリマーＡ５を得た。【００４３】
（合成例６：ＭＤＩプレポリマーＡ６）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）９３ｇ及び減粘剤ＤＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２７００ｍＰａ・ｓのＭＤＩプレポリマーＡ６を得た。【００４４】
（合成例７：ＭＤＩプレポリマーＡ７）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）９３ｇ及び減粘剤＃６００を２５０ｇ入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２８５０ｍＰａ・ｓのＭＤＩプレポリマーＡ７を得た。【００４５】
（合成例８：ＭＤＩプレポリマーＡ８）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）９３ｇ及び減粘剤ＧＢＬ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度２８００ｍＰａ・ｓのＭＤＩプレポリマーＡ８を得た。【００４６】
（合成例９：ＭＤＩプレポリマーＡ９）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）１１１ｇ及び減粘剤ＤＩＢＡ２５０ｇを入れ、ポリオールＡ５６９ｇ及びポリオールＢ７０ｇを室温で攪拌しながら加え混合した。混合物を攪拌しながら８０〜９０℃にて１５時間反応させて、ＮＣＯ基含有率２．５質量％、２５℃での粘度２０００ｍＰａ・ｓのＭＤＩプレポリマーＡ９を得た。【００４７】
（合成例１０：ＭＤＩプレポリマーＡ１０）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）１１６ｇ及び減粘剤ＤＩＢＡ２５０ｇを入れ、ポリオールＡ５６４ｇ及びポリオールＢ７０ｇを室温で攪拌しながら加え混合した。混合物を攪拌しながら８０〜９０℃にて１５時間反応させて、ＮＣＯ基含有率２．７質量％、２５℃での粘度１７００ｍＰａ・ｓのＭＤＩプレポリマーＡ１０を得た。【００４８】
（合成例１１：ＭＤＩプレポリマーＡ１１）
攪拌機、冷却管、窒素導入管、温度計を備えた反応器を窒素置換した後、この反応器に２，４’−ＭＤＩを５５質量％含有するモノメリックＭＤＩ（ＮＣＯ基含有率３３．５％、日本ポリウレタン工業（株）製）９０ｇ及び減粘剤ＤＩＢＡ３００ｇを入れ、ポリオールＡ５４３ｇ及びポリオールＢ６７ｇを室温で攪拌しながら加え混合した。混合物を攪拌しながら８０〜９０℃にて１５時間反応させて、ＮＣＯ基含有率１．９質量％、２５℃での粘度２０００ｍＰａ・ｓのＭＤＩプレポリマーＡ１１を得た。【００４９】
（合成例１２：ＭＤＩプレポリマーＡ１２）
攪拌機、冷却管、窒素導入管、温度計を備えた反応器を窒素置換した後、この反応器に２，４’−ＭＤＩを１質量％、４，４’−ＭＤＩを９９質量％含有するモノメリックＭＤＩ（ＮＣＯ基含有率３３．５％、日本ポリウレタン工業（株）製）９３ｇ及び減粘剤ＤＩＢＡ２５０ｇを入れ、ポリオールＡ５８５ｇ及びポリオールＢ７２ｇを室温で攪拌しながら加え混合した。混合物を攪拌しながら８０〜９０℃にて１５時間反応させて、ＮＣＯ基含有率１．９質量％、２５℃での粘度３５００ｍＰａ・ｓのＭＤＩプレポリマーＡ１２を得た。【００５０】
（合成例１３：ＴＤＩプレポリマーＡ１３）
攪拌機、冷却管、窒素導入管、温度計を備えた反応器を窒素置換した後、この反応器にＴＤＩ−８０  ６４ｇ及び減粘剤ＤＩＢＡ２５０ｇを入れ、ポリオールＡ６１０ｇ及びポリオールＢ７６ｇを室温で攪拌しながら加え混合した。混合物を攪拌しながら８０〜９０℃にて１５時間反応させて、ＮＣＯ基含有率１．９質量％、２５℃での粘度１４５０ｍＰａ・ｓのＴＤＩプレポリマーＡ１３を得た。【００５１】
（モノメリックＭＤＩ以外の使用原料）
１．ＴＤＩ−８０：２，４−ＴＤＩ／２，６−ＴＤＩ＝８０／２０（質量比）、ＮＣＯ基含有率４８．２質量％、日本ポリウレタン工業製、商品名「コロネートＴ−８０」
２．ポリオールＡ：１，２−プロピレングリコールのエチレンオキサイド（ＥＯ）／プロピレンオキサイド（ＰＯ）付加物、ＥＯ／ＰＯモル比＝７０／３０、水酸基価＝２２
３．ポリオールＢ：グリセリンのエチレンオキサイド（ＥＯ）／プロピレンオキサイド（ＰＯ）付加物、ＥＯ／ＰＯモル比＝７０／３０、水酸基価＝５０
４．減粘剤ＤＩＢＡ：アジピン酸ジイソブチル、分子量２５８、大八化学工業（株）製、商品名「ＤＩＢＡ」
５．減粘剤ＤＢＡ  ：アジピン酸ジブチル、分子量２５８、東京化成工業（株）製、商品名「ＤＢＡ」
６．減粘剤＃６００：石油樹脂（炭素原子数８〜１０である芳香族炭化水素留分重合物とスチリルキシレン等の混合物、数平均分子量１２２、東京樹脂工業（株）製、商品名「シンタロン＃６００」
７．減粘剤ＧＢＬ  ：γ−ブチロラクトン、分子量８６、ＢＡＳＦジャパン（株）製、商品名「ＧＢＬ」【００５２】
表１に、合成例で作製したプレポリマーをまとめて記載している。なお、表中、Ａ１〜Ａ１２はＭＤＩプレポリマー（Ａ）であり、Ａ１３はＴＤＩプレポリマーである。
【表１】
2014132736.tif 000002
【００５３】
（硬化促進剤の配合例）
攪拌機、冷却管、窒素導入管及び温度計を備えた反応器を窒素置換した後、この反応器にフタル酸ジイソデシル（大八化学工業（株）製、商品名「ＤＩＤＰ」）９５ｇ及びカオーライザーＮＯ．３００（花王（株）製、イミダゾール系触媒）５ｇを入れ、室温で２時間攪拌して硬化促進剤を得た。【００５４】
（シートの作製）
ＭＤＩプレポリマーＡ１〜Ａ１２又はＴＤＩプレポリマーＡ１３に対して硬化促進剤を１００：３の割合で混合した組成物並びにＭＤＩプレポリマーＡ１について硬化促進剤を添加しない組成物の合計１４点を、水平な台上に設置された長さ１９ｃｍ、幅１０ｃｍ、深さ２ｃｍのプラスチックトレイに厚さ２ｍｍになるように流し込み、２５℃で４８時間放置して硬化させシート状の止水材Ｓ０〜Ｓ１３を得た。【００５５】
（シートの減粘剤ブリード評価試験方法）
得られたシートについて、官能試験及び濁り試験を行い、評価した。
官能試験：厚さ２ｍｍの上記シートの表面を指で触れた際のぬめり感の有無を調べた。ぬめり感が無いものを○、ぬめり感が有るものを×とした。
濁り試験：２００ｍＬサンプル瓶に精製水を１６０ｇ計量し、２５ｍｍ×８５ｍｍ×２ｍｍの大きさの上記シートを浸漬させる。１週間放置した後、水面における油分の有無及びサンプル瓶を振った際の水の泡立ちの有無を目視で確認した。水面の油分及び泡立ちのいずれも無いものを○、いずれかでも有るものを×とした。
評価：官能試験、濁り試験の両方で○のものを合格、いずれか一つでも×があるものを不合格とする。【００５６】
（室温シートを水膨張させた後の引張強度試験方法）
作製した止水材シートＳ０〜Ｓ１３を２５℃の市水に２４時間浸漬した。その後、ＪＩＳ  Ｋ７３１２に準じてＪＩＳ２号ダンベルで打ち抜いて作製した試験片を使い、３００ｍｍ／分の引張り速度により引張強度を測定した。水膨張後引張強度：４Ｎ以上を合格とする。【００５７】
（加熱シートを水膨張させた後の引張強度試験方法）
作製した止水材シートＳ０〜Ｓ１３を１８０℃に加熱した乾燥機中に２０分間入れて加熱し、次に２５℃の市水に２４時間浸漬した。ＪＩＳ  Ｋ７３１２に準じてＪＩＳ２号ダンベルで打ち抜いて作製した試験片を使い、３００ｍｍ／分の引張り速度により引張強度を測定した。加熱虐待水膨張後引張強度：４Ｎ以上を合格とする。【００５８】
（室温シートを水膨張させた後の体積膨張倍率測定方法）
作製した止水材シートＳ０〜Ｓ１３を１辺７０ｍｍの正方形に切り取った。次に２５℃の市水に４時間浸漬した後、縦・横・厚みを測定し、作製直後の止水材シートの体積からの倍率を算出した。体積膨張倍率：４倍以上を合格とする。【００５９】
（加熱シートを水膨張させた後の体積膨張倍率測定方法）
作製した止水材シートＳ０〜Ｓ１３を１辺７０ｍｍの正方形に切り取った。切り取ったシートを１８０℃に加熱した乾燥機中に２０分間入れて加熱し、次に２５℃の市水に２４時間浸漬した後、縦・横・厚みを測定し、作製直後の止水材シートの体積からの倍率を算出した。加熱虐待後体積膨張倍率：４倍以上を合格とする。【００６０】
（加熱シートを水膨張させた後の伸び強度試験方法）
作製した止水材シートＳ０〜Ｓ１３を１８０℃に加熱した乾燥機中に２０分間入れて加熱し、次に２５℃の市水に２４時間浸漬した。ＪＩＳ  Ｋ７３１２に準じてＪＩＳ２号ダンベルで打ち抜いて作製した試験片を使い、３００ｍｍ／分の引張り速度により伸び率を測定した。加熱虐待水膨張後伸び率：１５０％以上が望ましい。【００６１】
表２には水膨張性止水材シートＳ０〜Ｓ１３ついての物性測定結果をまとめて記載している。なお、表中、Ａ１〜Ａ１２はＭＤＩプレポリマー（Ａ）であり、Ａ１３はＴＤＩプレポリマーである。【００６２】
【表２】
2014132736.tif 000003
【００６３】
実施例Ｓ０〜Ｓ９は、有機イソシアネート中の２，４’−ＭＤＩ含有率が２０質量％以上のモノメリックＭＤＩを使用して作製された水膨張性止水材であり、優れた耐熱性、引張強度を有していた。比較例Ｓ１０、Ｓ１１は有機イソシアネート組成物のＮＣＯ基含有率、減粘剤含有率がそれぞれ規定範囲を外れているため、室温での体積膨張倍率が４倍以下であり、減粘剤のブリードも発生していた。比較例Ｓ１２は、有機イソシアネート中の２，４’−ＭＤＩ含有率が２０質量％未満であるため、鋼矢板継手部へ有機ポリイソシアネート組成物を流し込んで施工するのに適した２５℃での粘度が１０００〜３０００ｍＰａ・ｓの範囲を超えていた。【００６４】
本発明の水膨張性止水材は、実施例Ｓ０〜Ｓ９で示されるように耐熱性に優れ、その引張強度及び体積膨張倍率は目標値を超えていた。湿気硬化型有機イソシアネート組成物としては鋼矢板継手部用途の作業に適した粘度であった。
【国際調査報告】
2014132736.tif 000004
2014132736.tif 000005
2014132736.tif 000006
2014132736.tif 000007